流体電解質がバスケットを通過することを可能にする透過性表面を含むバスケットであって、前記バスケットが電気的に導電性である、バスケットと、前記バスケット中へと延伸するカソード電極板であって、前記カソード電極板が前記バスケットとは電気的に絶縁され、前記カソード電極板が電気的に導電性である、カソード電極板とを備えた、モジュラカソードアセンブリ。前記バスケットが、上側部分および下側部分を含み、前記上側部分および前記下側部分が、電気的に接続され、かつ前記バスケット内に少なくとも1つのギャップを画定し、材料がこのギャップを通って前記バスケット内に設置され得る、請求項1記載のモジュラカソードアセンブリ。前記バスケットが平坦な形状を有し、前記下側部分が、少なくとも前記下側部分の最大の面積を有する2つの側面上に前記透過性表面を含む、請求項2記載のモジュラカソードアセンブリ。前記下側部分が、複数の区画へと分割され、各々が、固体材料を保持し、かつ前記区画間を前記固体材料が移動することを防止するように構成された、請求項2記載のモジュラカソードアセンブリ。前記カソード電極板が、前記バスケットの実質的に全長かつ前記バスケットの実質的に全幅に広がる、請求項1記載のモジュラカソードアセンブリ。前記バスケットに接続され、かつ前記カソード電極板を支持するアセンブリ支持部をさらに備えた、請求項1記載のモジュラカソードアセンブリ。前記アセンブリ支持部から延伸する少なくとも1つの電極板電気接続部であって、前記電極板電気接続部が前記カソード電極板に電力を供給するように構成され、かつ前記アセンブリ支持部とは絶縁される、電極板電気接続部と、前記アセンブリ支持部から延伸する少なくとも1つのバスケット電気接続部であって、前記バスケット電気接続部が前記アセンブリ支持部を介して前記バスケットに電力を供給するように構成される、バスケット電気接続部とをさらに備えた、請求項6記載のモジュラカソードアセンブリ。前記バスケット電気接続部および前記電極板電気接続部が、同じナイフエッジ形状を有し、かつ一列に配置される、請求項7記載のモジュラカソードアセンブリ。前記アセンブリ支持部が、フレームの内部に前記アセンブリを支持するような長さを有し、前記バスケットが、前記モジュラカソードアセンブリを介して実質的に均等な還元電位を与えるように前記アセンブリ支持部の中心部分のところに位置を合わせられる、請求項6記載のモジュラカソードアセンブリ。前記カソード電極板が、ステンレス鋼、タングステン、タンタル、およびモリブデンの群から選択された材料で製造される、請求項1記載のモジュラカソードアセンブリ。前記カソード電極板の表面上の少なくとも1つの絶縁性バンドであって、前記絶縁性バンドが、前記カソード電極板とバスケットとの間に据えられる厚さおよび長さを有する、絶縁性バンドをさらに備えた、請求項1記載のモジュラカソードアセンブリ。電解質を収容する電解質容器と、前記電解質容器の上方に支持され、かつ前記電解質中へと延伸する少なくとも1つのモジュラアノードアセンブリと、前記電解質容器の上方に支持され、かつ前記電解質中へと延伸する少なくとも1つのモジュラカソードアセンブリであって、前記モジュラカソードアセンブリは、前記電解質がバスケットを通り抜けることを可能にする透過性表面を含むバスケットであって、前記バスケットが電気的に導電性である、バスケットと、前記バスケット中へと延伸するカソード電極板であって、前記カソード電極板が、前記バスケットとは電気的に絶縁され、前記カソード電極板が電気的に導電性である、カソード電極板とを含む、モジュラカソードアセンブリとを備えた、電解酸化物還元システム。前記バスケットが、上側部分および下側部分を含み、前記上側部分および前記下側部分が、電気的に接続され、かつ前記バスケット内に少なくとも1つのギャップを画定し、材料がこのギャップを通って前記バスケット内に設置され得て、前記バスケットが平坦な形状を有し、前記下側部分が、前記下側部分の最大の面積を有する少なくとも2つの側面上に前記透過性表面を含む、請求項12記載の電解酸化物還元システム。前記モジュラカソードアセンブリが、前記カソード電極板の表面上に少なくとも1つの絶縁性バンドをさらに備え、前記絶縁性バンドが、前記カソード電極板とバスケットとの間に据えられる厚さおよび長さを有する、請求項12記載の電解酸化物還元システム。少なくとも1つのバスケット接点であって、前記モジュラカソードアセンブリが、前記バスケット接点に電気的かつ機械的に接続するように成形されたバスケット電気接続部をさらに含み、前記バスケット電気接続部が前記バスケットに電気的に接続される、バスケット接点と、少なくとも1つのカソード電極板接点であって、前記モジュラカソードアセンブリが、前記カソード電極板接点に電気的かつ機械的に接続するように成形された電極板電気接続部をさらに含み、前記電極板電気接続部が、前記カソード電極板に電気的に接続され、かつ前記バスケットおよび前記バスケット電気接続部とは電気的に絶縁される、カソード電極板接点とをさらに備えた、請求項14記載の電解酸化物還元システム。一対の前記バスケット接点および一対の前記カソード電極板接点が、前記電解質容器の反対側にそれぞれ分けられて配置され、前記バスケット電気接続部および前記電極板電気接続部が同じナイフエッジ形状を有する、請求項15記載の電解酸化物還元システム。電解酸化物還元システムを動作させる方法であって、前記還元システム内に少なくとも1つのモジュラカソードアセンブリを配置するステップであり、前記モジュラカソードアセンブリは、流体電解質がバスケットを通り抜けることを可能にする透過性表面を含むバスケットであり、前記バスケットが電気的に導電性である、バスケットと、前記バスケット中へと延伸するカソード電極板であり、前記カソード電極板が前記バスケットとは電気的に絶縁され、前記カソード電極板が電気的に導電性である、カソード電極板とを含む、少なくとも1つのモジュラカソードアセンブリを配置するステップと、前記カソード電極板と接触させて前記バスケット中に金属酸化物を設置するステップと、前記カソード電極板との電気的接触を介して前記金属酸化物を還元するために前記モジュラカソードアセンブリに電力を印加するステップとを含む、方法。前記モジュラカソードアセンブリに電力を前記印加するステップが、前記カソード電極板とアノードアセンブリとの間に第1の電力を印加するサブステップと、前記カソード電極板と前記バスケットとの間に第2の電力を印加するサブステップとを含む、請求項17記載の方法。前記第1の電力および前記第2の電力が同じ極性を有する、請求項18記載の方法。前記第1の電力および前記第2の電力が4倍異なる、請求項18記載の方法。以降、例の実施形態を、添付した図面を参照して詳細に説明する。しかしながら、本明細書において説明する具体的な構造および機能の詳細は、例の実施形態を説明する目的のための単に代表例である。例の実施形態を、多くの代替の形式で具体化することができ、本明細書において説明する例の実施形態だけに限定するようには解釈すべきではない。第1、第2、等の用語を、様々な要素を記載するために本明細書において使用することがあるが、これらの要素をこれらの用語によって限定すべきでないことが、理解されるであろう。これらの用語は、1つの要素をもう1つの要素と区別するためにだけ使用される。例えば、例の実施形態の範囲から逸脱せずに、第1の要素は、第2の要素と言うことができ、同様に、第2の要素は、第1の要素と言うことができる。本明細書中で使用するように、および/またはという用語は、関連する列挙した項目のうちの1つまたは複数の任意の組み合わせおよびすべての組み合わせを含む。ある要素がもう1つの要素に接続されるconnected、連結されるcoupled、結合されるmated、取り付けられるattached、または固定されるfixedと呼ばれるときには、他の要素に直接接続または連結される場合もあるし、介在する要素が存在する場合もあることが、理解されるであろう。対照的に、ある要素がもう1つの要素に直接接続されるdirectlyconnectedまたは直接連結されるdirectlycoupledと呼ばれるときには、介在する要素は存在しない。複数の要素間の関係を説明するために使用する他の語例えば、間にbetweenと直接間にdirectlybetween、隣接してadjacentと直接隣接してdirectlyadjacent、等を、同様に解釈すべきである。本明細書中で使用するように、単数形1つa、1つanおよびそのtheは、言いまわしが、別なように明確に示さない限り、同様に複数形を含むものとする。備えるcomprise、備えているcomprising、含むincludeおよび/または含んでいるincludingという用語は、本明細書において使用するときには、言及した特徴、整数、ステップ、動作、要素、および/または構成要素が存在することを明示するが、1つまたは複数の他の特徴、整数、ステップ、動作、要素、構成要素、および/またはこれらのグループが存在することまたは追加することを排除しないことが、さらに理解されるであろう。一部の代替の実装形態では、記された機能/行為が、図または明細書中の説明において記したものとは異なる順番で起きる場合があることに、やはり留意すべきである。例えば、連続して示した2つの図またはステップが、伴う機能/行為に応じて、順に、同時に実際には実行される場合がある、または逆の順番でもしくは繰り返して時には実行される場合もある。発明者は、既知のプロセスが、少なくとも一部は限定された固定カソードサイズおよび構成のために、商業的な規模でまたは柔軟性のある規模で大量の還元した金属製品を生成できないという、既存の単一ステップ電解還元プロセスにおける問題を認識した。単一ステップ電解還元プロセスは、部品の規則性および置換性などの構成の柔軟性、および電力レベル、動作温度、作業電解質、等などの動作パラメータの柔軟性が、さらに欠如することがある。下記に説明する例のシステムおよび方法は、下記に論じようとも論じなくても、これらの問題および他の問題を一意的に取り扱う。例の実施形態の電解酸化物還元システム図1は、一例の実施形態の電解酸化物還元システムEORS1000の説明図である。例の実施形態のEORS1000の態様が以下に説明され、関係する例の実施形態の構成要素を用いて使用可能であるが、EORS1000は、下記の同時係属出願中にさらに記載されている。米国出願番号出願日代理人整理番号12/9777912010年12月23日24AR2461358564-00022412/9778392010年12月23日24AR2461368564-00022512/9779162010年12月23日24AR2461388564-00022612/9780272010年12月23日24AR2461408564-000228上に列挙した同時係属出願の開示は、その全体が本明細書中に引用によって援用されている。図1に示したように、例の実施形態のEORS1000は、柔軟性のある規模または商業的な規模のベースでいくつかの異なるタイプの金属酸化物の電解還元を可能にするいくつかのモジュラ構成部品を含む。例の実施形態のEORS1000は、電解質容器1050を含み、容器1050中で電解質を溶融するおよび/または溶解することが要求される場合には、ヒータ1051と接触するまたはそうでなければヒータ1051によって加熱される。電解質容器1050は、還元しようとする材料のタイプに基づいて選択されるハロゲン塩、または可動酸化物イオンを与える可溶性酸化物を含有する塩などの適切な電解質で満たされる。例えば、CaCl2およびCaO、またはCaF2およびCaO、またはある種の他のCa系電解質、またはLiClおよびLi2Oなどのリチウム系電解質混合物を、希土類酸化物、またはウラン酸化物またはプルトニウム酸化物などのアクチニド酸化物、または使用済み核燃料などの複雑な酸化物を還元する際に使用することができる。電解質を、その融点に基づいてさらに選択することができる。例えば、LiClおよびLi2Oの電解質塩混合物は、標準気圧において610°C付近で溶融するようになる、ところがCaCl2およびCaOの混合物は、ほぼ850°Cの動作温度を必要とすることがある。溶解した酸化物種の濃度を、電気化学的手段または他の手段によって可溶性の酸化物または塩化物を添加することにより還元中に制御することができる。EORS1000は、フレームを包含させるためのいくつかの支持部材および構造部材を、ならびにそれ以外では支持部および構造の他の構成部品を含むことができる。例えば、1つまたは複数の側面支持部1104は、天板1108まで延伸し、天板を支持することができ、天板1108は電解質容器1050へのアクセスを可能にするために電解質容器1050の上方に開口部図示せずを含むことができる。天板1108を、天板1108に接続しその周りのグローブボックス図示せずによってさらに支持するおよび/または分離することができる。いくつかの標準化された電気接点1480図2および冷却源/ガス排気部を、天板1108上にまたはその近くに設けることができ、アノード構成部品およびカソード構成部品がモジュラ位置のところでEORS1000によって支持され、EORS1000を介して動作可能になることを可能にする。リフトバー1105および/またはガイドロッド1106を含むリフトバスケットシステムを、カソードアセンブリ1300に接続するおよび/または吊り下げることができ、カソードアセンブリ1300は、電解質容器1050中の溶融した電解質中へと下へ延伸する。かかるリフトバスケットシステムは、EORS1000の残りの部分および関係する構成部品を動かさずにカソードアセンブリ1300の選択的なリフトまたは他の操作を可能にすることができる。図1では、EORS1000を、様々な支持要素によって支持され、電解質容器1050中へと延伸するいくつかのアノードアセンブリ1200と交互に配置されるいくつかのカソードアセンブリ1300を有する状態で示す。アセンブリを、さらに、EORS1000中の対応する供給源への標準化された接続部を介して電力を与えるまたは冷却することができる。10個のカソードアセンブリ1300および11個のアノードアセンブリ1200を図1には示したが、エネルギーリソース、還元すべき材料の量、生成すべき金属の所望の量、等に応じて、任意の数のアノードアセンブリ1200およびカソードアセンブリ1300をEORS1000内で使用することができる。すなわち、順応性があり、可能性として大きく、商業的な規模の電解還元システムを形成するために、個々のカソードアセンブリ1300および/またはアノードアセンブリ1200を追加するまたは削除することができる。このようにして、例の実施形態のEORS1000、アノードアセンブリ1200およびカソードアセンブリ1300のモジュラ設計を介して、例の実施形態は、早く、簡略化した単一ステージ還元動作で、材料製造要求およびエネルギー消費制限をより良く満足させることができる。モジュラ設計は、さらに、例の実施形態の迅速な修理および標準化した製造、より低い製造および改装のコストおよび時間消費を可能にすることができる。図2は、アクセスのために電解質容器1050からモジュラカソードアセンブリ1300だけを選択的にリフトするように、上昇したリフトバー1105およびガイドロッド1106を含むバスケットリフトシステムを有し、反応物質金属酸化物のローディングまたはカソードアセンブリ1300から生成した還元金属のアンローディングを可能にするための、代替構成のEORS1000の説明図である。図2の構成では、いくつかのモジュラ電気接点1480は、天板1108中の開口部の周りのモジュラ位置のところに整列して示される。例えば、電気接点1480を、EORS1000の内部のモジュラカソードアセンブリ1300および/またはアノードアセンブリ1200のいくつかの異なる配列および位置を可能にするナイフエッジ接点とすることができる。図1に示したように、バスバー1400、アノード電力ケーブル1410、および/またはカソード電力ケーブル1420を含む電力配送システムは、電気接点図示せずを介して、アノードアセンブリ1200および/またはカソードアセンブリ1300へ個別の電荷を供給することができる。動作中には、電解質容器1050中の電解質を、加熱するおよび/もしくは溶解することによって、またはそれ以外では還元しようとする酸化物と相溶性の液体電解質材料を供給することによって、液化させることができる。液化した電解質材料の動作温度は、使用する材料に基づいて、ほぼ400~1200°Cの範囲であってもよい。例えば、Nd2O3、PuO2、UO2、使用済み酸化物核燃料などの複合酸化物、または希土類鉱石、等を含む酸化物材料を、カソードアセンブリ1300中へとロードし、カソードアセンブリ1300が、液体電解質中へと延伸し、その結果、酸化物材料は、電解質およびカソードアセンブリ1300と接触する。カソードアセンブリ1300およびアノードアセンブリ1200は、反対の電荷または極性を与えるように電源に接続され、所望の電気化学的に発生した還元電位が、カソードにおいて金属酸化物中へと流れる還元体電子によってカソードのところに作られるように、電流制御電気化学プロセスが生じる。発生した還元電位のために、カソードアセンブリ1300内の酸化物材料中の酸素が、酸化物イオンとして液体電解質中へと放たれ、溶解する。酸化物材料中の還元された金属は、カソードアセンブリ1300中に留まる。カソードアセンブリにおける電解反応を、式1によって表すことができ、金属酸化物2e→還元した金属O21ここでは、2eは、カソードアセンブリ1300によって供給される電流である。アノードアセンブリ1200のところでは、電解質中に溶解した負の酸素イオンは、アノードアセンブリ1200へ負電荷を移動させることができ、酸素ガスへと変換する。アノードアセンブリにおける電解反応を、式2によって表すことができ、2O2→O24e2ここでは、4eは、アノードアセンブリ1200中へと入る電流である。例えば、溶融したLi系塩が電解質として使用される場合には、上のカソード反応を、式3によって言い換えることができ、金属酸化物2e2Li→金属酸化物2Li→還元した金属2LiO23しかしながら、この具体的な反応系列は、生じないことがあり、リチウム堆積が生じる電位よりも小さな負電位のところにカソードアセンブリ1300が維持される場合などの、中間電極反応が可能である。可能性のある中間電極反応は、式4および5によって表される反応を含み、金属酸化物xe2Li→Lix金属酸化物4Lix金属酸化物2-xe2-xLi→還元した金属2LiO254および5に示した中間反応における金属酸化物結晶構造中へのリチウムの取り込みは、金属酸化物の導電性を向上させることができ、還元に好ましい。基準電極ならびに他の化学モニタおよび電気的モニタを、電極電位および還元の速度を制御するために使用することができ、したがって、アノードまたはカソードの損傷/腐食/過熱/等を制御するために使用することができる。例えば、基準電極を、カソード表面の近くに設置することができ、電極電位をモニタし、アノードアセンブリ1200およびカソードアセンブリ1300への電圧を調節することができる。還元のためにだけ十分な定常電位を与えることは、塩素放出などのアノード反応およびリチウムまたはカルシウムなどの電解質金属の自由浮遊液滴などのカソード反応を回避することができる。液体電解質中の溶解した酸化物イオン種、例えば、電解質として使用する溶融したLiCl中のLi2Oの効率的な輸送は、例の実施形態のEORS1000における還元速度および非酸化金属の製造を向上させることができる。交互に配置したアノードアセンブリ1200およびカソードアセンブリ1300は、大量生産用のアノードおよびカソードの表面積を増加させると同時に、溶解した酸化物イオンの飽和および電解質全体の均一さを改善することができる。例の実施形態のEORS1000は、攪拌機、混合器、振動機、等をさらに含むことができ、溶解した酸化物イオン種の拡散による輸送を増進させる。化学的および/または電気的なモニタリングは、アノードアセンブリ1200とカソードアセンブリ1300との間の電位が増加するまたは溶解した酸化物イオンの量が減少するときなどで、上に説明した還元プロセスが完了したことを示すことができる。所望の程度の完了で、保持されている還元した金属を含むカソードアセンブリ1300を容器1050内の電解質から持ち上げることによって、上に論じた還元プロセスにおいて作られた還元した金属を、カソードアセンブリ1300から採取することができる。プロセス中にアノードアセンブリ1200のところに集められた酸素ガスを、アセンブリによって定期的にまたは連続的に取り去ることができ、さらに使用するために排出するまたは集めることができる。例の実施形態のEORS1000の構造および動作を上に示し、説明してきたが、援用した文書中にまたはどこかに記載されているいくつかの異なる構成要素は、例の実施形態で使用可能であり、EORS1000の具体的な動作および特徴を、さらに詳細に説明することができることが理解される。同様に、例の実施形態のEORS1000の構成要素および機能性は、上に与えられたまたは援用した文書における具体的な詳細に限定されないだけでなく、当業者の必要性および制限にしたがって変えることができる。例の実施形態のカソードアセンブリ図3は、例の実施形態のモジュラカソードアセンブリ300の説明図である。モジュラカソードアセンブリ300は、図1に関連して上に説明したカソードアセンブリ1300として使用可能である場合がある。例の実施形態のアセンブリ300を、EORS1000図1~図2からの構成要素およびEORS1000で使用可能な構成要素を用いて図示するが、例の実施形態は、他の電解還元システムにおいて使用可能であることが理解される。同様に、一例のアセンブリ300が図3および図4に示されているが、複数の例のアセンブリ300が、電解還元装置で使用可能であることが理解される。EORS1000図1~図2では、例えば、バランスの取れたモジュラアノードアセンブリおよび/またはモジュラカソードアセンブリを形成するために、複数のカソードアセンブリを、単一のEORS1000中で使用することができる。図3に示したように、例の実施形態のモジュラカソードアセンブリ300は、バスケット310を含み、バスケット310中に還元用の酸化物または他の材料を設置することができる。バスケット310は、上側部分311および下側部分312を含むことができ、これらの部分は、還元システム中での使用の便宜を図るために異なる構造を有することができる。例えば、下側部分312を、上に論じたような溶融塩電解質などの液体電解質と相互に作用する/液体電解質中へと入るような構造にすることができる。上側部分311が電解質のレベルの上方に存在することができるままで、下側部分312を上側部分311から垂直に位置をずらすことができ、任意の電解質中への浸漬/延伸を確実にすることができる。下側部分312は、還元しようとする材料を保有するまたはそうでなければ保持するバスケットまたは他の収納容器を形成することができる。図3に示したように、下側部分312を、3つ以上の区画に分割することができ、下側部分312中で還元しようとする材料を分けるおよび/または均等に分配することができる。下側部分312内で分けることはまた、還元動作中に対象材料とバスケット310との間の直接接触のためおよび電気を流すための追加の表面積を与えることができる。下側部分312および上側部分311を十分に隔て、ギャップまたは他の開口部を画定することができ、そこを通って材料を下側部分312中へと設置することができる。例えば、図3に示したように、上側部分311および下側部分312を、共有されるシート金属側面部315に沿ったリベット点316のところで接合することができ、その結果、例の実施形態のモジュラカソードアセンブリ300の平坦な面に沿った酸化物入口用のギャップを画定することができる。上側部分311および下側部分312がある種の不連続性を含むことができるとはいえ、電流は両方の部分を通って依然として流れることができ、2つの部分がリベット点316または任意の他の適切な電気化学的接続部を介して柔軟に機械的に接続されることが理解される。透過性材料330は、図3の例の実施形態では下側部分312の平坦な面に沿って設置される。透過性材料330は、還元しようとする材料が電解質中へとまたはバスケット310の外に物理的に分散しないように、ウラン酸化物などの還元しようとする材料を保持したままで下側部分312中へと液体電解質が入り込むことを可能にする。透過性材料330は、例えば、不活性メンブランおよび細孔質金属板を含み、そこを通るイオン化した電解質に対して回復力がありその通過を可能にする任意の数の材料を含むことができる。透過性材料330を、シート金属端部315および底部に接合することができ、酸化物または還元した金属が下側部分312から漏れ出すことを防止する収納容器を形成することができる。このようにして、下側部分312は、還元用の数キログラムの材料を保有し、融通性があり商業的な規模での還元を可能にする空間を設けることができ、一方で、溶融した電解質が固化するまたは固まることがある領域を削減する。上側部分311を、中空で囲まれたもの、または還元システムにおいて使用できる任意の他の所望の形状および長さとすることができる。バスケット310の上側部分311および下側部分312がアセンブリ支持部340から延伸し、これによって支持されるように、上側部分311は、アセンブリ支持部340に接合する。アセンブリ支持部340は、電解質の上方に例の実施形態のモジュラカソードアセンブリ300を支持することができる。例えば、アセンブリ支持部340は、上方から電解質容器1050中へと延伸するモジュラカソードアセンブリを支持するために、EORS1000内の天板1108と重なるように延伸することができる。下側部分312はイオン化した高温の電解質中へと延伸することができるが、上側部分311からの分離は、上側部分311およびモジュラカソードアセンブリ300の残りの部分への熱および/または腐食性物質の移動を減少させることができ、損傷および消耗を減少させることができる。透過性材料330用のおよびバスケットを通る電解質の相互作用のために大きな表面積を与えるように、バスケット310をアセンブリ支持部340に沿って延伸する平坦な形状で示すが、バスケット310を、所望の機能および内容物に基づいて任意の方式で、成形し、位置を決め、および大きさを決めることができる。図3および図4に示したように、例の実施形態のモジュラカソードアセンブリ300は、カソード電極板350をさらに含む。カソード電極板350は、アセンブリ支持部340を通り延伸するおよび/またはこれによって支持される場合があり、バスケット310中へと延伸することができる。カソード電極板350は、バスケット310中へと、下側部位312中へとかなりの長さ延伸することができ、その結果、下側部位312とともに電解質中に浸漬し、下側部位312内に保有される還元しようとする酸化物材料と直接接触する。図4に示したように、カソード電極板は、バスケット310とうまく合うまたは一致する形状または構造を含むことができ、一例として、下側部位312の3個の個別の下側バスケットに一致するように下側部分のところで3つの区画へと分割することができる。カソード電極板350は、電極板350が接触することができるバスケット310内の電解質または酸化物材料中へと/からカソード電極板350から/中へと流れる間接電流を除いて、バスケット310とは電気的に絶縁される。かかる絶縁を、バスケット310からカソード電極板350を物理的に分離することを含むいくつかの方法で実現することができる。図3に示したように、カソード電極板350は、バスケット310に直接触れることなくバスケット310の中央部分へと延伸することができる。図4に示したように、カソード電極板350およびバスケット310を電気的に絶縁したままで、バスケット310の内部で適正に整列させるために、1つまたは複数の絶縁性パッドまたはバンド355をカソード電極板350上に設置することができる。絶縁性バンド355を、上側部分311の内側表面に対して据えるおよび/またはセラミック材料などのやはり熱絶縁体である材料から製造する場合には、バンド355は、カソード電極板350までのまたはバスケット310の上側部分311中への熱伝達を付加的に妨げることができる。さらに、カソード電極板350の支持部380が、アセンブリ支持部340上に載る場合には、絶縁性パッドまたはバッファ370を、カソード電極板350の支持部380とアセンブリ支持部340との間に挟むことができ、2つの構造物を互いに電気的に絶縁することができる。上側部分311、シート金属端部315、下側部分312分割部、および底部を含むバスケット310、ならびにカソード電極板350は、動作電解質によって引き起こされることがある腐食または熱損傷に対して回復力があり、かつ還元される材料と実質的に反応しない電気的導電性材料から製造される。例えば、ステンレス鋼またはもう1つの非反応性金属合金またはタングステン、モリブデン、タンタル、等を含む金属材料を、バスケット310およびカソード電極板350用に使用することができる。例の実施形態のモジュラカソードアセンブリ300の他の構成部品を、絶縁体370、バンド355、および把手構造下記に論じるを除いて、同様に導電性とすることができる。カソード電極板350およびバスケット310内の材料を、さらに、強度および剛性を高めるように製造し、成形することができる。例えば、硬化させたヘムまたはリブ351をカソード電極板350にまたはシート金属端部315に形成することができ、湾曲することまたは他のゆがみおよび/またはカソード電極板350とバスケット310との間の位置ずれのリスクを低下させることができる。図3に示したように、リフトハンドル381を、支持部380に接続することができ、独立してカソード電極板350の取り外し、移動、または他の取り扱いを可能にする。例えば、カソード電極板350を、ハンドル381を介してユーザによってカソードアセンブリ300から取り外すことができ、バスケット310だけを残すことができる。これは、カソード電極板350を選択的に洗浄する、修理する、もしくは交換する際に、および/またはバスケット310中へと/から材料を採取するもしくは挿入する際に、有利である場合がある。リフトハンドル381は、カソード電極板350および支持部380とは電気的に絶縁され、ユーザの感電死および例の電解還元システムを通る他の望まない電流を防止する。カソードアセンブリ支持部340は、バスケット310および可能性としてカソード電極板350を含むカソードアセンブリ300を取り外す/挿入するまたはそれ以外には取り扱うもしくは移動させるためのリフトバスケットポスト390をさらに含むことができる。リフトバスケットポスト390を、カソードアセンブリ支持部340のいずれかの端部のところに設置することができる、および/または例の実施形態のモジュラカソードアセンブリ300の残りの部分とは絶縁することができる。EORS1000などの、大きな還元システムにおいて使用するときには、個々のモジュラカソードアセンブリ300、ならびにバスケット310およびカソード電極板350を含むそのすべての部分構成部品を、リフトバスケットポスト390を介して様々な位置のところに、自動的にまたは手動で移動させ、取り扱うことができる。図3に示したように、例の実施形態のモジュラカソードアセンブリ300は、1つまたは複数のカソードアセンブリ接続部385を含み、そこではモジュラカソードアセンブリ300を、電力を受電するために機械的かつ電気的に接続することができる。カソードアセンブリ接続部385を、標準プラグおよび/もしくはケーブル、または例のモジュラカソードアセンブリ300では、例の電力分配システムから受電するフォークタイプの接続部図5中へと据えるように成形されたナイフエッジ接点を含む様々な形状およびサイズとすることができる。カソードアセンブリ接続部385の同等な対を、モジュラカソードアセンブリ300の一方または両方の側に設置することができ、アセンブリへ均等な電力を供給することができる。カソードアセンブリ接続部385は、例の実施形態のモジュラカソードアセンブリ300の内部の様々な構成要素に電気的に接続され、適切な還元電位を供給することができる。例えば、2つの別々の対のカソードアセンブリ接続部385aおよび385bを、異なる電源に接続することができ、アセンブリ300の様々な部品に異なる電力、電流、電圧、極性、等を供給することができる。図4に示したように、内側接続部385aを、支持部380を介してカソード電極板350に接続することができる。内側接続部385aは、電気的に接触せずに絶縁体370およびアセンブリ支持部340を通って延伸することができ、その結果、カソード電極板350を各々の他の構成部品とは絶縁することができる。外側接続部385bを、アセンブリ支持部340およびバスケット310に直接接続することができる。このようにして、カソード電極板350およびバスケット310に、2つの間を電気的にショートせずに、様々な電流、電圧、極性、等を、供給することができる。図5は、例のカソードアセンブリ接点485aおよび485bの説明図であり、これは絶縁体によって囲まれたフォークタイプの導電性接点を含むことができ、モジュラカソードアセンブリ接続部385aおよび385bへの電力を受電し、給電することができる。当然のことながら、接点485aおよび485bを任意の構成または構造にすることができ、モジュラカソード接続部385aおよび385bは、嵌め合い用の同等で反対の構成を与えることができる。アノードアセンブリ接点480をまた、カソードアセンブリ接点485aおよび485bの近くに示す。各カソードアセンブリ接点485aおよび485bを、モジュラカソードアセンブリに対して利用可能になるように望まれる任意の1つまたは複数の位置のところで天板1108内に据えることができる。各カソードアセンブリ接点485aおよび485bを、平行、に還元システムの反対側にある他の接点と整列させることができ、その結果、モジュラカソードアセンブリ300用の平坦で、薄型の電気接点領域が形成され、その領域は接続部385aおよび385bを介してモジュラカソードアセンブリ300に接続される。カソードアセンブリ接点485bおよび485aは、様々なレベルの電力、電圧、および/または電流を接続部385aおよび385b、したがって、それぞれバスケット310およびカソード電極板350に供給することができる。例えば、接点485aは、アノード接点480を介して供給した反対の極性のレベルの近くで、接続部385aおよびカソード電極板350により多くの電力を供給することができる。これは、上に論じた還元体系にしたがって、カソード電極板350から電解質または還元しようとする材料中への、そして最終的にはアノードアセンブリへの電子の流れを生じさせることができ、バスケット310中に保有された酸化物または他の材料を還元することができる。接点485bは、接点485bと比較して、接点385bおよびバスケット310へ、より低いおよび/または反対の極性の二次電力を供給することができる。一例として、より低い二次電力を、2.3Vおよび225Aとすることができ、一方で一次レベルの電力を2.4Vおよび950Aとすることができる、または一次および二次電力レベルを、例えば、カソード電極板350とバスケット310との間で反対極性のものとすることができる。このようにして、反対で可変の電力を、接続部385aおよび385bを介してカソードアセンブリ接点485aおよび485bと接触する例の実施形態のモジュラカソードアセンブリ300に供給することができる。加えて、電力の一次レベルおよび二次レベルの両方を、または例の還元システムを動作させるための任意の他の所望のレベルもしくは可変レベルの電力を、接点485aを介して接続部385aへ供給することができる。下記の表1は、各接点および各接点への電力線に対する電力供給の例を示す。バスケット310がカソード電極板350とは反対の極性で帯電されるときに二次アノードとして作用することができるために、電流は、カソード電極板350とバスケット310との間の電解質または還元しようとする材料を通って流れることができる。例の実施形態のモジュラカソードアセンブリ300中のこの二次内部電流は、金属リチウムまたは溶解した金属アルカリ原子もしくはアルカリ土類原子がバスケット下側部位312から出ることを防止することができ、下側部位312は、金属酸化物原材料などの還元しようとする材料とは接触しないことがある。バスケットの内部の電解質が溶解した金属アルカリ原子またはアルカリ土類原子を含有するとオペレータが判断するときなどで、オペレータは、還元システムの測定した電気的特性に基づいてバスケット310を選択的に帯電させることができる。図1に示したように、例の実施形態のモジュラカソードアセンブリ300は、カソードアセンブリ1300として利用可能であり、標準化され、還元することの必要性に基づいて数の点で、互換性のある組み合わせで使用される場合がある。例えば、各モジュラカソードアセンブリ300が、同じように構成された接点385を含む場合には、いずれかのモジュラカソードアセンブリ300を、別の1つのものと置き換えることができる、またはEORS1000などの還元システム中の他の対応するように構成された場所へと移動させることができる。各アノードアセンブリに電力を供給し、カソードアセンブリと交互に配置するなどで近接して設置することができ、カソードアセンブリ中の金属酸化物に対する所望の、効率的な還元作用を与えることができる。かかる柔軟性は、例の実施形態のモジュラカソードアセンブリ300を使用する例の実施形態において、制御したリソース消費量でならびにシステムの複雑さおよび/または損傷のリスクを低減して、予想可能であり一様な量で大量の還元した金属を形成することを可能にすることができる。上に論じた例の実施形態を、例のシステムおよびアノードアセンブリ実施形態に関連して独特な還元プロセスおよび還元方法において使用することができる。例の方法は、還元システムの内部に1つまたは複数のモジュラカソードアセンブリの位置または構成を決定するステップを含む。かかる決定は、還元しようとする材料の量、所望の動作電力レベルまたは動作温度、アノードアセンブリ位置、および/またはシステムのいずれかの他の設定したパラメータまたは所望の動作パラメータに基づく場合がある。例の方法は、カソードアセンブリを電源にさらに接続することができる。例のアセンブリがモジュールであるために、外部接続を同様に均等に行うことができ、単独型の接続は、すべての例の実施形態のカソードアセンブリで機能することができる。アノードアセンブリおよび/またはカソードアセンブリを電解質と接触させて所定の位置に配置するために、還元システム中で使用する電解質を溶融物または流体とすることができる。電流または電圧または極性で測定した所望の1つまたは複数の電力レベルを、カソードアセンブリに電気システムを介して印加し、その結果、例の方法ではカソードアセンブリ内のバスケットおよび/または電極板を帯電させる。この帯電させることは、バスケットおよび電極板が、近くのアノードと接触している金属酸化物および電解質と接触しながら、バスケット内の金属酸化物または電解質中でバスケットと接触している金属酸化物を減少させ、一方で、カソードアセンブリ内の電解質中へと溶解した一部の酸素を脱イオン化する。例の方法は、修理の必要性またはシステム構成の必要性に基づいて還元システムの内部のアセンブリのモジュラ部品またはアセンブリ全体をさらに交換することができ、可変量の還元した金属を生成することができ、ならびに/または所望の電力レベル、電解質温度、および/もしくはモジュラ構成に基づくいずれかの他のシステムパラメータで動作することができる、柔軟性のあるシステムを提供する。還元に続いて、還元した金属を取り出すことができ、還元した金属の個々の特性に基づいて様々な化学プロセスにおいて使用することができる。例えば、還元したウラン金属を、核燃料へと再処理することができる。例の実施形態がこのように説明され、例の実施形態を、ありきたりの実験を介しておよびさらなる独創的な活動をせずに変えることができることが、当業者には認識されるであろう。例えば、3個の長方形の区画室を含むカソードアセンブリ内のバスケットが示されているが、他の数および形状の区画室ならびにバスケットの全体的な構成を、期待されるカソードアセンブリ配置、電力レベル、必要な酸化電位、等に基づいて使用することができることが、当然のことながら理解される。変形形態は、例の実施形態の精神および範囲から乖離するようには見なされず、当業者には明らかであるようなすべてのかかる変更は、別記の特許請求の範囲の範囲内に含まれるものとする。